(57)【要約】【課題】  質感、表面装飾性に優れ、高級な風合いを有すると共に、空気清浄機能と癒し機能とを兼ね備え、しかも表面材とドア基板との固定がスタッカーなどの機械的手段によることなく接着剤のみで十分であるため表面材とドア基板との分離廃棄が容易な、レザー調ドアを提供する。【解決手段】  少なくとも合成樹脂層と基布からなる合成皮革４が貼着されたレザー調ドア１であって、合成樹脂層（オレフィン系樹脂、ウレタン系樹脂、塩化ビニル系樹脂、アクリル系樹脂から選ばれる少なくとも一種）の表面に機能性組成物（光触媒組成物、マイナスイオン発生組成物、消臭組成物から選ばれる少なくとも一種）が塗布され、基布が目付量１０〜２００ｇ／ｍ2である。【選択図】  図１
0003121283.tif 000002
【実用新案登録請求の範囲】
【請求項１】
少なくとも合成樹脂層と基布からなる合成皮革が貼着されたレザー調ドアにおいて、合成樹脂層の表面に機能性組成物が塗布され、基布が目付量１０〜２００ｇ／ｍ2であることを特徴とするレザー調ドア。
【請求項２】
合成樹脂層を構成する合成樹脂組成物に機能性組成物が添加されていることを特徴とする請求項１記載のレザー調ドア。
【請求項３】
機能性組成物が光触媒組成物、マイナスイオン発生組成物、消臭組成物から選ばれる少なくとも一種からなることを特徴とする請求項１または２記載のレザー調ドア。
【請求項４】
合成樹脂層がオレフィン系樹脂、ウレタン系樹脂、塩化ビニル系樹脂、アクリル系樹脂から選ばれる少なくとも一種からなることを特徴とする請求項１乃至３記載のレザー調ドア。
【考案の詳細な説明】
【技術分野】
【０００１】
本考案は、質感、表面装飾性に優れ、高級な風合いを有すると共に、空気清浄機能、表面浄化機能、消臭機能および癒し機能等を兼ね備え、しかも表面材とドア基板との貼着がタッカーなどの金属固定具によることなく、接着剤のみで十分であるため合成皮革とドア基板との分離廃棄が容易な、レザー調ドアに関する。
【背景技術】
【０００２】
従来より、建物における内装用のドア、クローゼット、天窓、天袋、家具、キッチン収納などにおける開閉扉、及びそれらの枠材や腰壁など、また車や電車などの車輌や航空機などの室内空間における座席、天井や壁側面、ダッシュボードなどには、その表層に種々の装飾を施した合成樹脂や紙などを積層したシートが表面材として貼着され、使用されている。
それらシートのうち、特に表層に合成樹脂を用いたものの中には、その表面にシボ加工やエンボス加工を施すことによりレザー調の風合いを持たせたものもある。
【０００３】
ところで、通常硬い材質からなる基材（貼着対象体）の表面に、上記のようなレザー調の風合いを持つシートをも含め、これらのシートを直に貼着しようとすると、接着剤の乾燥に長時間を要したり、端部や角部、凹部などから剥がれが生じたり、貼着したレザー調合成樹脂シートがカーリングを起こしたりするなどといった不都合を生じ、実用可能な製品を得ることができなかった。
【０００４】
このような事態に対処するために、従来は、接着剤による接着を行わずに、基材に合成皮革を粘着剤等で仮止めした後、タッカーなどの金属部材にて固定するなどの手法が採られていた。
しかし、この手法では、近年の、使用後の廃棄処分についての問題に対処することができなかった。すなわち、タッカーなどの金属部材を使用した固定手段のために、廃棄の際の基材と表面材であるシート（以下、単にシートと記すこともある）との分別処理が困難であった。
【０００５】
特に、クローゼットや家具などの開閉扉や室内ドア、あるいは玄関ドアなどは、これらの枠材や腰壁などのように、固定的に使用されるものとは異なり、頻繁な開閉動作があり、開閉機構部分や表面に貼着させたシート部分に破損が生じた場合、模様替えあるいは雰囲気替えなどの場合に、他の風合いや機能を有するドアへの取替えがしばしば行われる。
このため、ドアにおいては、分別・廃棄処理が一層容易な構成のものが求められている。
【０００６】
他方において、昨今、消費者の関心が光触媒機能による高い空気清浄効果、表面浄化効果、消臭効果やマイナスイオンによる癒し効果を、エアコン等の家電からだけではなく、前述のようなドアや座席、天井、壁面などから得るための研究開発も行われてきている。
特に、上記のように開閉が頻繁に行われるドアに、このような空気清浄効果や癒し効果を発現する機能を付与しておけば、開閉のたびに、光触媒機能による高い空気清浄効果、表面浄化効果、消臭効果やマイナスイオンによる癒し効果が作用して、一層良好な効果を得ることができ、前記した質感や高級感に富む表面材としての合成皮革に付与することができれば、昨今の高級嗜好に加えて、空気清浄嗜好や癒し嗜好にも十分応えることができるレザー調ドアを提供することができる。
【考案の開示】
【考案が解決しようとする課題】
【０００７】
本考案は、以上の諸点を考慮し、質感、表面装飾性に優れ、高級な風合いを有するとともに、使用後の廃棄に際して分別・廃棄処理が容易で、しかも空気清浄機能、表面浄化機能、消臭機能および癒し機能等をも有するレザー調ドアを提供することを課題とする。
【課題を解決するための手段】
【０００８】
本考案者らは、上記課題を解決するために検討を行った結果、ドア基板の表面に表面材として貼着する合成皮革の構成に特定の工夫をすることによって、機械的な固定手段によらずに実用に際して問題ない強固な貼着が可能であることや、該シートに消費者のニーズに応じた高い空気清浄効果やマイナスイオンによる癒し効果を持たせることができること、を見出して本考案を完成するに至った。
【０００９】
すなわち、本考案のレザー調ドアは、少なくとも合成樹脂層と基布からなる合成皮革が貼着されたレザー調ドアにおいて、合成樹脂層の表面に機能性組成物が塗布され、基布が目付量１０〜２００ｇ／ｍ2であることを特徴とするものであり、合成樹脂層を構成する合成樹脂組成物に機能性組成物が添加されていてもよい。
また、機能性組成物が光触媒組成物、マイナスイオン発生組成物、消臭組成物から選ばれる少なくとも一種からなることが好ましく、合成樹脂層がオレフィン系樹脂、ウレタン系樹脂、塩化ビニル系樹脂、アクリル系樹脂から選ばれる少なくとも一種からなることが好ましい。
また、上記の合成樹脂層が発泡層を有することにより、吸音などの効果をも保有させることができる。
【００１０】
本考案のレザー調ドアを構成するドア基板は、特に限定されないが、例えば、室内ドアや玄関ドアの他に、クローゼット、天窓、天袋、家具、キッチン収納などにおける開閉扉などの基板であって、材質は金属、木、合成樹脂などどのようなものであってもよいが、木質の材質が、合成皮革との貼着時の仕上り状態や、廃棄処分時の合成皮革との分離効率上好ましい。
これらのドア基板は、１枚板からなるものであってもよいし、複数部材を組み合わせて1枚のドア基板としたものであってもよく、さらにこの1枚板または複数部材の組合せからなるドア基板は、該基板を囲繞する枠体を有してなるものであってもよい。
なお、本考案においては、上記のようなドアや開閉扉に限らず、これらの枠材や腰壁などの建物における内装用材、車や電車などの車輌や航空機などの室内空間における座席、天井や壁側面、ダッシュボードなど基板として用いることもできる。
【００１１】
上記ドア基板に表面材として貼着する合成皮革は、表面にレザー調の凹凸のシボ加工がなされた合成樹脂層を有し、この合成樹脂層は、オレフィン系樹脂、ウレタン系樹脂、塩化ビニル系樹脂、アクリル系樹脂等からなるものである。中でもオレフィン系樹脂などの非塩化ビニル系樹脂が好ましく、それら樹脂の場合は、焼却処理の際の環境的な問題を考慮する事が少なくてよい。
【００１２】
上記の合成樹脂層は、厚すぎると、表皮材全体としての柔軟性に劣ったり、表皮材を貼着対象に貼着する際の作業性を低下させたりなどの問題を生じる場合があり、薄すぎると、表皮材全体としての機械的強度に劣り、耐摩耗性などの特性において十分な性能が発揮されない場合があるため、０．３〜１ｍｍとすることが適している。
【００１３】
上記の合成樹脂層の表面には、天然皮革様のシボ（微細凹凸）加工が施されたものであって、このシボ加工は、通常の合成皮革を得る際に行うシボ加工と同じ手法によって得ることができる。
【００１４】
これに加えて、本考案では、機能性組成物が、上記の合成樹脂層中に含有されていたり、あるいは該層の表面にこれらによる処理が施されている。機能性組成物としては、光触媒組成物、マイナスイオン発生組成物、消臭組成物、抗菌組成物、遠赤外線発生組成物等である。
【００１５】
光触媒組成物とは、酸化チタンに代表される光触媒機能を有するものであり、これらの効果としては、汚れの分解、消臭・脱臭、抗菌、有害物質の除去等の効果があると言われている。
光触媒組成物は、光をあてることにより光触媒機能を発生させるものであり、接触している有機物質を分解してしまう性質を有している。そのため光触媒組成物を機能性組成物として使用する場合は、合成皮革の表面に塗工等の方法により光触媒組成物を担持させるような対応をすることが好ましい。また、塗工する場合には、予め合成皮革表面にシラン系やフッ素系の塗工剤を塗布しておき、シラン系等のバインダーに分散させた光触媒組成物を塗工することが好ましい。さらに、光触媒組成物は接触したものを分解するので、光触媒組成物と、活性炭やジルコニア等の多孔質性の無機粒子等の吸着性のある物質との併用、または光触媒組成物を多孔質性の無機粒子の表面に付着させた光触媒組成物を使用することにより、光触媒組成物の機能を向上させることが可能となる。
【００１６】
マイナスイオン発生組成物とは、トルマリン鉱石に代表されるマイナスイオンを発生する機能を有するものであり、その効果としては、生体に対して、例えばストレス軽減効果や、様々な病気の症状を軽減したり、治癒したりすると言われている。また、植物等の成長促進効果や鮮度保持効果があると言われている。マイナスイオン組成物を機能性組成物として使用する場合は、合成皮革の表面に合成樹脂バインダー等を使用して塗工して担持させてもよいし、合成樹脂層に分散させるような対応でもよい。
マイナスイオン発生組成物は、静止状態ではマイナスイオンの発生はわずかであり、圧力、熱、摩擦等を加えることでマイナスイオンの発生を増加させることができる。
したがって、出入りの多いドアや人が常時接触する家具に使用する場合は問題ないが、それ以外の場所に使用する場合は、マイナスイオン発生組成物として、例えばトルマリン粉末（比重Ａ、平均粒子径ａ）とジルコニウム化合物粉末（比重Ｂ、平均粒子径ｂ）との混合粉末であって、トルマリン粉末１００重量部に対して電融安定化酸化ジルコニウム（電融安定化ジルコニウムと称する場合がある）を除くジルコニウム化合物粉末が、１００Ｂｂ3／３Ａａ3〜１０００Ｂｂ3／Ａａ3重量部配合されてなるものである。このマイナスイオン発生粉体組成物によれば、ジルコニウム化合物の粉末によりトルマリン粉末のマイナスイオン発生の働きが向上されると共に、常時安定的にマイナスイオンが発生され、しかも希土類元素を含有する鉱石の粉末を使用していないので、放射線の放射はほとんどなく、人体に対して安全なマイナスイオン発生機能を得ることができる。
【００１７】
消臭組成物としては、有機系の消臭組成物であってもよいが、活性炭や無機系の多孔質体であってもよい、光触媒組成物と併用する場合には、セラミック等の無機系の多孔質体からなるものが好ましい。
【００１８】
抗菌組成物とは、銀イオン等の抗菌剤を含むものであり、有機系のものでも、無機系のものでもよいが、効果の持続性を考慮すると無機系組成物が好まし、他の機能性組成物と併用してもよい。
遠赤外線発生組成物としては、セラミックや麦飯石等の天然石の粉体を使用することができ、これらの組成物は吸着作用や消臭効果等を有するものが多く、光触媒組成物やマイナスイオン発生組成物と併用して使用することが好ましい。
【００１９】
光触媒組成物やマイナスイオン発生組成物等の、合成樹脂層における含有量、あるいは該層の表面への処理量については、所望の効果が得られれば特に限定されない。
合成樹脂層への含有は、例えば、層形成用の合成樹脂に酸化チタンやトルマリンを予め混合しておいてもよいし、あるいは合成樹脂のペレットを得る際に該ペレット中に配合しておくなど種々の手法で行われる。
また、上記の合成樹脂層の表面への処理は、例えば、光触媒組成物やマイナスイオン発生組成物等とバインダー組成物とを含む液をスプレーなどでコーティングするなどで施される。
【００２０】
上記の合成樹脂層を積層する基布は、綿、スフ等の天然繊維、ポリエステル、ナイロン、アクリル等の合成繊維などの繊維素材からなる織布（起毛布を含む）、編布（起毛布を含む）、不織布などが使用できる。
基布は、厚（目付け量が大き）すぎると、表皮材を貼着する対象体が特に硬質材料の場合は、その貼着に支障を来たすことがあり、薄（目付け量が小さ）すぎると、合成樹脂層を積層した際にシートとしての形状を保持するための基布自体の機械的強度を損なうことがあるため、１０〜２００ｇ／ｍ2程度のもの（織布では厚さ０．０５〜１．５ｍｍ程度、編布では厚さ０．１〜１．３ｍｍ程度のもの）を使用することが適している。
【００２１】
また、本考案においては、上記基布の合成樹脂層積層面ではない側の表面（すなたち、ドアに面する側の面）に、不織布を積層することが好ましい。
不織布を積層することにより、合成皮革自体の機械的強度を高めたり、ドアへの貼着強度を高めたり、あるいは貼着作業性を向上するなどの効果を得ることができる。
【００２２】
不織布は、天然繊維、合成繊維、これらの屑繊維などから得られるものなど、本考案におけるドア基板と合成皮革の基布とを強固に貼着できるものであれば、どのようなものであってもよく、その目付け量は、２０〜１５０ｇ／ｍ2、好ましくは７０〜１００ｇ／ｍ2程度のものを使用する。
不織布の目付け量が大きすぎると、該不織布に塗布した接着剤の乾燥に長時間を要するなど、むしろ貼着作業に支障を来たす場合があり、目付け量が小さすぎると、不織布を積層させる技術的意義すなわち不織布が接着剤と一体化して貼着強度を上げるという効果が発現しないばかりか、不織布自体の機械的強度が低すぎるため不織布自体の取り付け作業性に支障を来たす場合がある。
【００２３】
本考案において、合成皮革は、基本的には上記の構成を有してその機能を十分に発揮するが、必要に応じて、合成樹脂層に、発泡層を設けてもよい。
この発泡層は、上記の合成樹脂層と同種の合成樹脂であってもよいし、異種の合成樹脂であってもよいが、異種の合成樹脂の場合には、両層の相性が良好で、強固な積層強度を実現するものであることが好ましい。
発泡層は、発泡倍率が大きすぎたり厚さが大きすぎると、レザー調合成樹脂シートの厚さが過大となり、貼着作業性はもとより、ドアの開閉操作性が低下するばかりか、ドアの設置スペースも過大となるなどの不都合があり、発泡倍率が小さすぎたり厚さが小さすぎると、所望の質感や高級感あるいは遮音性や吸音性が得られないなどの不都合があるため、発泡倍率は１〜３倍、好ましくは１．２〜２倍、厚さは０．１〜１．５ｍｍ、好ましくは０．３〜０．７ｍｍの範囲からドアの設置環境や、ドアの用途などに応じて、先ず最適の発泡倍率を選定し、この最適の発泡倍率に応じた最適の厚さを選定する。
【００２４】
上記範囲の発泡倍率と厚さを有する発泡層であれば、ドア開閉時に生じる開閉音の吸音性を高めたり、室内で生じる音の遮音性を高めたり、あるいはドアを軽量化することにも寄与する効果を得ることもできる。
【００２５】
以上のような合成皮革を、ドア基板に貼着するに際しては、接着剤として、ゴム系、酢酸ビニル系、ウレタン系、オレフィン系の接着剤が使用される。
この接着剤の塗布量は、特に限定されないが、例えば、樹脂固形分が２０〜６０％の接着剤を使用した場合は、２０〜４０ｇ／ｍ2、好ましくは２０〜３０ｇ／ｍ2程度であり、これより多量であっても、貼着効果が飽和するばかりでなく、乾燥に長時間を要し、これより少量であると、レザー調合成樹脂シートとドア基板との貼着が十分に行われず、剥がれなどの不都合を引き起こすことがある。
【考案の効果】
【００２６】
本考案のレザー調ドアによれば、質感、表面装飾性に優れ、高級な風合いを有する表皮材貼着製品とすることができるうえ、合成皮革の合成樹脂層や発泡層に機能性組成物を塗布または／及び添加するなどの処理を施すことにより、一般家屋の居室など用のドアとして好適なものとすることができる。
また、本考案のレザー調ドアにおいては、従来の各種の装飾用のシートをドア基板に貼着する際に生じていた端部や角部、凹部などからの剥れと言った不都合は生じない。
加えて、カーリングを防ぐなど補強の意味で必要であったタッカーなどの金属部材を使用する必要がないため、廃棄の際には合成皮革とドア基板との分離が極めて容易となる。
【考案を実施するための最良の形態】
【００２７】
図１は、本考案に係るレザー調ドア１の一実施態様例を示す説明図であって、本例では、１枚のドア基板１０を４枚の横框材２０から構成し、さらに左右側部端材３０を取り付ける構造のものを示している。
横框材２０は、例えば無垢材を用い、端材３０を取り付けする際の作業性や取付強度を高めるために、図示するように、横框材２０の横方向の両側面の略中心線に沿って凹部２１が設けられている。
一方、端材３０は、ここでは棒材を用い、上記の横框材２０に取り付けるために、その縦方向の略中心線に沿って、上記凹部２１に適合する凸部３１を設けてある。
【００２８】
本例のように、複数部材（４枚の横框材２０と２枚の端材３０）からなるドア基板の場合、合成皮革４は、予め各部材に貼着しておくことが、仕上げの美麗さはもとより、カーリングや端部からの剥がれなどがないばかりか、長期間の使用に際して美麗な貼着状態を保持することができるため、好ましい。
【００２９】
合成皮革４を各部材２０，３０に貼着するに際しては、各部材２０，３０の寸法よりやや大き目に裁断した合成皮革４を、横框材２０の場合は、各横框材２０毎に該横框材２０の双方の面に、該面の上・下側辺を包み込むようにして貼着し、端材３０の場合は、各端材３０毎に凸部３１を有さない面に、該端材３０の左・右側辺を包み込むが、裏面の凸部３１にはかからないようにして貼着する
なお、各横框材２０の左右両側辺は、該横框材２０の厚みよりも若干幅の広い端材３０により覆われることとなるため、合成皮革４による包み込みは行っていないが、角部に切り込みを入れた合成皮革を用いることにより、必要に応じては、これらの辺の包み込みを行ってもよい。
【００３０】
上記のようにして合成皮革４を貼着した横框材２０の４枚を上・下側辺において当接し、圧着すると、図１に示すように、横框材２０のそれぞれに設けられている凹部２１が上下方向に連なり、ドア基板１０の左・右両側面の略中心線上に凹部２１が位置することとなる。
この上下方向に連なった凹部２１が存在する左・右両側面に、図１に示すように、該凹部２１に端材３０の凸部３１が挿入するように当接させ、この状態で例えば真空プレス機により左・右両方向から圧着するなどして、ドア基板１０を構成する。
【００３１】
上記の合成皮革４は、図２（Ａ）〜（Ｃ）に示す構成を有するものである。
図２（Ａ）〜（Ｃ）は、合成皮革４の実施態様例を示すものであって、図２（Ａ）は合成樹脂層４１、その下に基布４２、さらにその下に不織布４３が積層されてなる合成皮革４を示し、図２（Ｂ）及び図２（Ｃ）は、図２（Ａ）の態様例にさらに発泡層４４を、図２（Ｂ）では合成樹脂層４１と基布４２の間に、図２（Ｃ）では基布４４の下層にそれぞれ積層した合成皮革４を示している。
図２（Ａ）〜（Ｃ）に示す表皮材は、次のようにして構成される。
【００３２】
〔合成皮革例１〕
図２（Ａ）に示す合成皮革４は、目付量５０ｇ／ｍ2のポリエステル製不職布を基布４２とし、一方の面に合成樹脂層４１として軟質ポリオレフィン系樹脂（住友化学工業社製商品名「タフセレン」）を厚さ０．４０ｍｍとなるようにカレンダー法により積層し、他方の面に目付け８０ｇ／ｍ2のポリエステル製不織布４３をラミネート加工により積層し、シート状に構成したものである。
なお、合成樹脂層４１の表面にはレザー調のシボ加工が施してあり、また該層４１には酸化チタンとトルマリンがそれぞれ母材の合成樹脂１００重量部に対して１０重量部づつ配合されている。
【００３３】
〔合成皮革例２〕
図２（Ｂ）に示す合成皮革４は、酸化チタンとトルマリンを配合する代わりに、酸化チタンとトルマリンの等量をこれら両成分の合計濃度で３０重量％となるようにシリコン系樹脂に分散させた塗料をスプレーし、これら両成分の合計付着量が乾燥重量で１００ｇ／ｍ2となるように塗布した以外は合成皮革例１の合成皮革４（図２（Ａ））と同じ合成樹脂層４１と基布４２との間に、発泡層４４を設けたものである。
この発泡層４４は、合成皮革例１で使用した軟質ポリオレフィン系樹脂１００重量部に対し発泡剤（加熱により膨張するマイクロカプセル）を３０重量部配合させた発泡性軟質ポリオレフィン系樹脂を、加熱発泡後に発泡倍率が１．６倍で、厚さが０．４ｍｍの発泡層４４となるように、基布４２上に合成樹脂層４１の積層に先立ってカレンダー法により積層することで形成している。
【００３４】
〔合成皮革例３〕
図２（Ｂ）に示す合成皮革４は、酸化チタンとトルマリンを配合すると共に、酸化チタンとトルマリンの等量をこれら両成分の合計濃度で３０重量％となるようにシリコン系樹脂に分散させた塗料をスプレーし、これら両成分の合計付着量が乾燥重量で１００ｇ／ｍ2となるように塗布した以外は合成皮革例１と同じ合成樹脂層４１を用い、かつ合成皮革例１と同じ基布４２と不織布４３との間に、合成皮革例２と同じ発泡層４４を設けたものである。
この発泡層４３は、基布４２の合成樹脂層４１積層面ではない側の面上に不織布４３の積層に先立ってカレンダー法により積層することで形成している。
【００３５】
〔適用例〕
合成皮革例１〜３の合成皮革４を、図１に示す態様の一般家屋の居室ドアに適用した例を挙げる。
４枚の横框材２０および２枚の端材３０のそれぞれに、ポリウレタン系接着剤を２５ｇ／ｍ2程度塗布し、合成皮革例１〜３の合成皮革４のそれぞれを前記のようにして側辺を包み込むようにして貼着し、３種のレザー調ドア１を作製した。
この３種のレザー調ドア１それぞれに、ドアノブなどの部材を取り付け、一般家屋の居室用レザー調ドアを３種類製造したところ、貼着に用いたポリウレタン系接着剤の乾燥に長時間を要したり、ドアの端部や角部、凹部などから合成皮革４の剥がれが生じたり、貼着した合成皮革４がカーリングするなどといった不都合を生じることはなかった。
【００３６】
また、このレザー調ドア１を、製造工場の事務所棟屋内（約１０ｍ2の３つの喫煙室内のそれぞれ）と、屋外（一箇所）とに１月間（８月１日〜８月３１日）それぞれ放置し、９月１日に観察したところ、屋内・屋外共に製造当時の外観を保持しており、合成皮革４はもとより、合成皮革４を構成している各層にも、剥がれ、カーリングなどの不都合は一切生じていなかった。
しかも、上記の３種のレザー調ドア１を放置しておいた３つの喫煙室内の空気清浄度合いを、８月１日と９月１日とで、人（事務職の非喫煙者１０人）の嗅覚で比較したところ、８月１日時点では１０人全員が強烈なタバコ臭を感じたのに対し、９月１日時点では全員がタバコ臭を僅かに感じる程度であった。特に、合成皮革例３を設置した喫煙室では、１０人全員がタバコ臭を殆ど感じることはなかった。
さらに、屋内と屋外に放置したドアの合成皮革４を剥離したところ、極めて容易に剥離することができた。
【図面の簡単な説明】
【００３７】
【図１】本考案に係るレザー調ドアの一実施形態例を示す説明図である。
【図２】本考案に係る合成皮革の一実施態様例を説明するための断面図であって、（Ａ）が基布４２に直接合成樹脂層４１を積層したもの、（Ｂ）が発泡層４４を介して合成樹脂層４１を積層したもの、（Ｃ）が基布４２の合成樹脂層４１積層面とは反対側の面に発泡層４４を積層したものである。
【符号の説明】
【００３８】
１        レザー調ドア
１０      ドア基板
２０      横框材
３０      端材
３１      凸部
４        合成皮革
４１      合成樹脂層
４２      基布
４３      不織布
４４      発泡層
【図１】
0003121283.tif 000003
【図２】
0003121283.tif 000004
【手続補正書】
【提出日】平成18年2月21日(2006.2.21)
【手続補正１】
【補正対象書類名】実用新案登録請求の範囲
【補正対象項目名】全文
【補正方法】変更
【補正の内容】
【実用新案登録請求の範囲】
【請求項１】
少なくとも合成樹脂層と基布からなる合成皮革が貼着されたレザー調ドアにおいて、合成樹脂層の表面に機能性組成物が塗布され、基布が目付量１０〜２００ｇ／ｍ2であることを特徴とするレザー調ドア。
【請求項２】
合成樹脂層を構成する合成樹脂組成物に機能性組成物が添加されていることを特徴とする請求項１記載のレザー調ドア。
【請求項３】
機能性組成物が光触媒組成物、マイナスイオン発生組成物、消臭組成物から選ばれる少なくとも一種からなることを特徴とする請求項１または２記載のレザー調ドア。
【請求項４】
合成樹脂層がオレフィン系樹脂、ウレタン系樹脂、塩化ビニル系樹脂、アクリル系樹脂から選ばれる少なくとも一種からなることを特徴とする請求項１乃至３のいずれか一項に記載のレザー調ドア。